(57)【特許請求の範囲】
【請求項１】
隔壁により仕切られた、軸方向に貫通する多数の流通孔を有する複数のハニカムセグメントが接合材を介して接合一体化されてなるハニカムフィルターであって、前記接合材の熱伝導率κａに対する前記ハニカムセグメントの熱伝導率κｓの比、κｓ／κａが５〜３００の範囲内であって、かつ前記接合材の密度ρａが０．１〜４ｇ／ｃｃの範囲にあり、熱伝導率κａ及び比熱Ｃｐａ×密度ρａで表される単位体積当たりの熱容量Ｈａの一方又は両方が異なる２以上の接合材を、それぞれ別の領域に含むことを特徴とするハニカムフィルター。
【請求項２】
前記接合材の、比熱Ｃｐａ×密度ρａで表される単位体積当たりの熱容量Ｈａが、０．１×１０6〜３×１０6Ｊ／ｍ3・Ｋの範囲にあることを特徴とする請求項１に記載のハニカムフィルター。
【請求項３】
接合材が、その原料中に添加された造孔材により形成された気孔を有することを特徴とする請求項１又は２に記載のハニカムフィルター。
【請求項４】
接合材が金属を含むことを特徴とする請求項１乃至３の何れか１項に記載のハニカムフィルター。
【請求項５】
接合材の熱膨張率が、１×１０-6〜８×１０-6／℃の範囲であることを特徴とする請求項１乃至４の何れか１項に記載のハニカムフィルター。
【請求項６】
ハニカムセグメントが、炭化珪素又は珪素−炭化珪素複合材料を主成分とすることを特徴とする請求項１乃至５の何れか１項に記載のハニカムフィルター。
【請求項７】
ハニカムセグメントにおける所定の流通孔の開口部が一の端面において封止され、残余の流通孔の開口部が他の端面において封止されていることを特徴とする請求項１乃至６の何れか１項に記載のハニカムフィルター。
【請求項８】
ハニカムフィルターの７０容量％以上が、断面積が９００ｍｍ2〜１００００ｍｍ2であるハニカムセグメントから構成されていることを特徴とする請求項１乃至７の何れか１項に記載のハニカムフィルター。
【発明の詳細な説明】
【０００１】
【発明の属する技術分野】
本発明は、内燃機関、ボイラー等の排ガス中の微粒子捕集フィルター等に用いられるハニカムフィルターに関し、特に温度の過度の上昇を抑制でき、温度分布のばらつきが少なく耐久性に優れたハニカムフィルターに関する。
【０００２】
【従来の技術】
内燃機関、ボイラー等の排ガス中の微粒子、特にディーゼル微粒子の捕集フィルター等にハニカムフィルターが用いられている。
【０００３】
この様な目的で使用されるハニカムフィルターは、一般に、図６に示すように、隔壁２により仕切られた、Ｘ軸方向に貫通する多数の流通孔３を有し、端面が市松模様状を呈するように、隣接する流通孔３が互いに反対側となる一方の端部で封止された構造を有する。この様な構造を有するハニカムフィルターにおいて、被処理流体は流入口側端面４２が封止されていない流通孔３、即ち流出口側端面４４が封止されている流通孔３に流入し、多孔質の隔壁２を通って隣の流通孔３、即ち流入口側端面４２が封止され、流出口側端面４４が封止されていない流通孔３から排出される。この際隔壁２がフィルターとなり、例えばディーゼルエンジンから排出されるスート（スス）などが隔壁に捕捉され隔壁上に堆積する。この様に使用されるハニカムフィルターは、排気ガスの急激な温度変化や局所的な発熱によってハニカム構造内の温度分布が不均一となり、ハニカムフィルターにクラックを生ずる等の問題があった。特にディーゼルエンジンの排気中の粒子状物質を捕集するフィルター（以下ＤＰＦという）として用いられる場合には、溜まったカーボン微粒子を燃焼させて除去し再生することが必要であり、この際に局所的な高温化がおこり、再生温度の不均一化による再生効率の低下及び大きな熱応力によるクラックが発生しやすいという問題があった。また、再生時の温度分布が均一でないために、フィルター全体にわたり最適温度とすることが難しく、再生効率の向上を図ることが困難であった。
【０００４】
このため、ハニカムフィルターを複数に分割したセグメントを接合材により接合する方法が提案された。例えば、米国特許第４３３５７８３号公報には、多数のハニカム体を不連続な接合材で接合するハニカム構造体の製造方法が開示されている。また、特公昭６１−５１２４０号公報には、セラミック材料よりなるハニカム構造のマトリックスセグメントを押出し成形し、焼成後その外周部を加工して平滑にした後、その接合部に焼成後の鉱物組成がマトリックスセグメントと実質的に同じで、かつ熱膨張率の差が８００℃において０．１％以下となるセラミック接合材を塗布し、焼成する耐熱衝撃性回転蓄熱式が提案されている。また、１９８６年のＳＡＥ論文８６０００８には、コージェライトのハニカムセグメントを同じくコージェライトセメントで接合したセラミックハニカム構造体が開示されている。さらに特開平８−２８２４６号公報には、ハニカムセラミック部材を少なくとも三次元的に交錯する無機繊維、無機バインダー、有機バインダー及び無機粒子からなる弾性質シール材で接着したセラミックハニカム構造体が開示されている。また、熱伝導率の高く、耐熱性の高い炭化珪素系の材料等を用いてハニカムフィルターを作ることにより局所的な高温化を防止し、熱応力によるハニカムフィルターの破損を防止することも試みられている。
【０００５】
しかしながらセグメント化することにより、及び／又は炭化珪素系の材料のように耐熱性の高い材料を用いることにより熱応力による破損はある程度抑制できるものの、ハニカムフィルターの外周部と中心部の温度差を解消することはできず、均一な再生による耐久性の向上という点では不十分であった。また、再生時における局所的な発熱が生じる場合もあった。
【０００６】
また、特開２００１−１６２１１９公報には、シール材（接合材）層の厚さが０．３〜５ｍｍであって、かつその熱伝導率０．１〜１０Ｗ／ｍｋのセラミックフィルタ集合体とすることで、全体の温度を均一化し部分的な燃え残りが生じにくいフィルターが開示されている。しかしながら接合材の厚さと熱伝導率を一定範囲にすることにより、部分的な燃え残りをなくしスートの再生効率を上げることはできるものの、局所的に高温発熱したときに発生する温度勾配を抑制し熱応力を抑えるには十分ではなく、スート再生可能な限界スート量の向上という点では不十分であった。また同公報に開示されているように接合材の厚みを変えることで接合材の熱伝導率や熱容量を調整することはできるが、接合材の厚みを増していくとフィルターの有効面積を減少させ、スート付圧力損失の特性が低下するという別の不具合を生じるため、低熱伝導率、高熱容量とフィルターの圧力損失は、接合材の厚みで制御しようとすると背反特性となり、実際にフィルターに適用可能なシール厚さには限界がある。
【０００７】
【発明が解決しようとする課題】
本発明はこのような事情に鑑みてなされたものであり、その目的とするところは、接合材の厚みを特に変えなくても、温度の過度な上昇を抑制でき、耐久性に優れたハニカムフィルターを提供することにある。
【０００８】
【課題を解決するための手段】
本発明は、隔壁により仕切られた、軸方向に貫通する多数の流通孔を有する複数のハニカムセグメントが接合材を介して接合一体化されてなるハニカムフィルターであって、前記接合材の熱伝導率κａに対する前記ハニカムセグメントの熱伝導率κｓの比、κｓ／κａが５〜３００の範囲内であって、かつ前記接合材の密度ρａが０．１〜４ｇ／ｃｃの範囲にあり、熱伝導率κａ及び比熱Ｃｐａ×密度ρａで表される単位体積当たりの熱容量Ｈａの一方又は両方が異なる２以上の接合材を、それぞれ別の領域に含むことを特徴とするハニカムフィルターを提供するものである。
【０００９】
本発明において、前記接合材の、比熱Ｃｐａ×密度ρａで表される単位体積当たりの熱容量Ｈａが、０．１×１０6〜３×１０6Ｊ／ｍ3・Ｋの範囲にあることが好ましい。また、接合材が、その原料中に添加された造孔材により形成された気孔を有することが好ましく、接合材が金属を含むことが好ましい。さらに、接合材の熱膨張率が、１×１０-6〜８×１０-6／℃の範囲であることが好ましい。また、ハニカムセグメントが、炭化珪素又は珪素−炭化珪素複合材料を主成分とすることが好ましい。さらに、本発明のハニカムセグメントにおける所定の流通孔の開口部が一の端面において封止され、残余の流通孔の開口部が他の端面において封止されていることが好ましく、ハニカムフィルターの７０容量％以上が、断面積が９００ｍｍ2〜１００００ｍｍ2であるハニカムセグメントから構成されていることが好ましい。
【００１０】
【発明の実施の形態】
以下、図面に従って、本発明のハニカムフィルターを詳細に説明するが、本発明は以下の実施形態に限定されるものではない。なお、以下において断面とは、特に断りのない限り流通孔方向（Ｘ軸方向）に対する垂直の断面を意味する。
【００１１】
本発明のハニカムフィルター１は、例えば図１（ａ）、（ｂ）及び（ｃ）に示すように、隔壁２により仕切られた、Ｘ軸方向に貫通する多数の流通孔３を有する複数のハニカムセグメント１２が接合材８を介して接合一体化されてなるハニカムフィルターである。
【００１２】
本発明の重要な特徴は、接合材８の熱伝導率κａに対するハニカムセグメント１２の熱伝導率κｓの比、即ちκｓ／κａが５〜３００、好ましくは８〜２８０、さらに好ましくは１０〜２５０の範囲内であって、かつ接合材８の密度ρａが０．１〜４ｇ／ｃｃ、好ましくは０．３〜３．５ｇ／ｃｃ、さらに好ましくは０．５〜３．０ｇ／ｃｃの範囲にあることである。この様な範囲に制御することにより、ハニカムフィルターの過度の温度上昇及び／又は温度勾配を抑制することができ耐久性が向上する。特にハニカムフィルターをＤＰＦに用いた際の再生時における最高温度及び／又は温度勾配を抑制することができ耐久性に優れたハニカムフィルターとすることができる。
【００１３】
例えば、ハニカムフィルターをＤＰＦに用いた場合、フィルター内にスートが堆積するが、堆積スート量が増大していくと、再生時に生じる発熱量は大きくなってゆき、生じる最高温度、発生する温度勾配が増大し、熱応力が大きくなる。この様な場合に、温度勾配を制御し、熱応力の発生を抑制するためには、単にハニカムセグメント１２、あるいは接合材８の熱伝導率を制御するのではなく、接合材８の熱伝導率κａに対するハニカムセグメント１２の熱伝導率κｓの比、即ちκｓ／κａ値を制御することが重要である。κｓ／κａ値が小さすぎると接合材８が断熱層として寄与しないために接合材８を介して隣のハニカムセグメントに熱が伝わる効果によりハニカムセグメント内における温度勾配が大きくなる傾向が生じる。一方でκｓ／κａ値が大きすぎるとハニカムセグメント１２に対して接合材８の熱伝導率が小さすぎるために接合材８に生じる温度勾配が大きくなりすぎ接合材８にクラックが生じやすくなり、場合によってはハニカムフィルターの破損に到る。
【００１４】
また併せて接合材８の密度ρａが小さすぎると接合材８の熱伝導率の値に依らず、接合材８が断熱層として寄与しにくくなるために、接合材８を介して隣のセグメントに熱が伝わる効果によりセグメント内に生じる温度勾配が大きくなる。一方で接合材８の密度ρａが大きすぎると接合材８内部に生じる温度勾配が大きくなりすぎ接合材８にクラックが生じやすくなる。従って、κｓ／κａ値及びρａの値を上記本発明の範囲に制御することにより、耐久性に優れたハニカムフィルターとすることができる。
【００１５】
本発明において、ハニカムセグメント１２の熱伝導率κｓとは、ハニカムセグメント１２の隔壁２及び外周壁７の平均の熱伝導率を意味し、流通孔３は含まない。また、接合材８の熱伝導率κａに対するハニカムセグメント１２の熱伝導率κｓの比、即ちκｓ／κａは、ハニカムフィルター１中の各ハニカムセグメント１２の熱伝導率κｓの平均と接合材８の熱伝導率の平均との比率を意味する。
【００１６】
また、本発明において、接合材８の単位体積当たりの熱容量Ｈａが小さすぎると接合材８が断熱層として寄与しにくくなるために接合材８を介して隣のハニカムセグメント１２に熱が伝わりやすくなり、ハニカムセグメント１２内での温度勾配が生じやすくなる。一方でＨａが大きすぎると接合材８内部に生じる温度勾配が大きくなりやすくなり接合材８にクラックが生じやすくなる。従って、接合材８の、比熱Ｃｐａ×密度ρａで表される単位体積当たりの熱容量Ｈａは、０．１×１０6〜３×１０6Ｊ／ｍ3・Ｋの範囲にあることが好ましく、０．３×１０6〜２．５×１０6Ｊ／ｍ3・Ｋの範囲にあることがさらに好ましく、０．６×１０6〜２．０×１０6Ｊ／ｍ3・Ｋの範囲にあることが最も好ましい。
【００１７】
ハニカムセグメントの材質や気孔率、接合材の材質等を適切に選択することにより、κｓ／κａの値及びρａの値を、本発明の範囲に制御することができる。κｓ／κａの値及びρａの値の具体的な好ましい制御手段としては、接合材が、ある設定された気孔を有する構成とし、接合材の密度を狙いとする値に下げることが挙げられる。この手段によれば、単位体積当たりの熱容量Ｈａ、密度ρａ及び熱伝導率κａを同時に下げる方向に調整することができる。接合材が気孔を有する構成とするためには、例えば接合材を形成する際に、接合材の原料に一定体積の空孔を予め含有する造孔材を添加する方法が挙げられる。好適な造孔材としてはバルーン状の発泡樹脂、シラスバルーン等の、各種無機、有機材質の中空粒子などが挙げられる。また接合後に熱処理の工程を設けることが可能であれば、所定温度で焼失あるいは溶融することによって気孔を形成するデンプン、セルロース、各種無機、有機材質の粒子を造孔材として添加する方法もある。
【００１８】
κｓ／κａ値及びρａの値の別の好ましい制御手段としては、接合材が金属繊維、粒子等の金属を含む構成とすることが挙げられる。この手段によれば、熱伝導率、熱容量及び密度を同時に上げる方向に調整することができる。好ましい金属としては銅、ステンレスなど、特に好ましくはこれらの繊維状物等が挙げられる。また、κｓ／κａの値及びρａの値のさらに別の好ましい制御手段としては、接合材が、高比重材、例えば珪酸ジルコニウム、ジルコニアなどを含む構成とすることが挙げられる。この手段によれば、熱容量のみを上げて熱伝導率を下げるという方向に調整することができる。
【００１９】
ハニカムセグメントを形成する際の原料組成や原料の粒径等を変化させることにより、κｓを変化させ、κｓ／κａ値を適切な範囲にすることもできる。例えば、ハニカムセグメントの原料として造孔剤を用いることにより、気孔率を大きくし、熱伝導率を下げることができ、ハニカムセグメントの構成材料として金属珪素と炭化珪素を用いた場合には、金属珪素の比率を大きくすることにより熱伝導率を上げることができる。
これらの手段を適宜選択し又は組み合わせて用いることにより本発明のハニカムセグメントを好適に製造することができる。
【００２０】
また、本発明のハニカムフィルターが、熱伝導率κａ及び単位体積当たりの熱容量Ｈａの一方又は両方が異なる２以上の接合材を含むことも好ましい。例えば、ＤＰＦとして使用する場合、発熱が大きいのはハニカムフィルター内の特に中央部である。従って、例えば図２に示すように、中央部に熱伝導率が小さく単位体積当たりの熱容量の小さい接合材８Ａ、外周部には熱伝導率κａが高く熱容量Ｈａの大きい接合材８Ｂを用いることにより、中央部の温度上昇が抑制され、ハニカムフィルター内の温度分布がより均一となる。この様に、フィルター内の必要特性に応じて異なる接合材を用いてハニカムセグメント同士を接合し、フィルター内の温度勾配を制御することで、ハニカムフィルターの耐久性をより向上させることができる。この組み合わせに特に制限はなく、ハニカムフィルターの構造や使用される状況等に応じて、ハニカムフィルター全体の温度分布が均一になるように、κａ及び／又はＨａが異なる複数の接合材を組み合わせることができる。κａ及び／又はＨａが異なる接合材は、上記、造孔剤、金属及び高比重材などを用いた手段で作ることができる。
【００２１】
本発明のハニカムフィルターにおける接合材としては熱膨張が大きいと熱衝撃などでクラックを生じやすいために、熱膨張率が比較的低いものが好ましい。接合剤の２０℃〜８００℃の範囲における熱膨張率は、１×１０-6〜８×１０-6／℃の範囲が好ましく、１．５×１０-6〜７×１０-6／℃の範囲がさらに好ましく、２×１０-6〜６×１０-6／℃の範囲が最も好ましい。また、接合材とハニカムセグメントとの熱膨張係数の差が大きすぎると加熱・冷却時において接合部に熱応力が集中するため好ましくない。接合材とハニカムセグメントとの２０℃から８００℃までの熱膨張係数の差は、好ましくは１×１０-6／℃以下である。接合材は、セラミックスを主成分としたものが通常は好適に用いられる。接合材を形成するための原料としては、例えば珪酸アルミニウム、リン酸アルミニウム等の粒子又は繊維とコロイダルシリカ、コロイダルアルミナ等のコロイダルゾルの混合物に、先に述べたように必要特性に応じて金属繊維等の金属、造孔材、各種セラミックスの粒子などが用いられる。
【００２２】
本発明において、ハニカムセグメントの主成分は、強度、耐熱性等の観点から、コージェライト、ムライト、アルミナ、スピネル、炭化珪素、炭化珪素−コージェライト系複合材料、珪素−炭化珪素系複合材料、窒化珪素、リチウムアルミニウムシリケート、チタン酸アルミニウム、Ｆｅ−Ｃｒ−Ａｌ系金属及びこれらの組み合わせよりなる群から選ばれる少なくとも１種の材料からなることが好ましいが、熱伝導率及び耐熱性の点で、炭化珪素又は珪素−炭化珪素複合材料が特に適している。ここで、「主成分」とは、ハニカムセグメントの５０質量％以上、好ましくは７０質量％以上、さらに好ましくは８０質量％以上を構成することを意味する。また、本発明において、ハニカムセグメントが金属珪素（Ｓｉ）と炭化珪素（ＳｉＣ）の複合材料を主成分とする場合、ハニカムセグメントのＳｉ／（Ｓｉ＋ＳｉＣ）で規定されるＳｉ含有量が少なすぎるとＳｉ添加の効果が得られにくくなり、５０質量％を超えるとＳｉＣの特徴である耐熱性、高熱伝導性の効果が得られにくくなる。従ってＳｉ含有量は、５〜５０質量％であることが好ましく、１０〜４０質量％であることがさらに好ましい。
【００２３】
本発明において、ハニカムセグメントの隔壁は、フィルターの役割を果たす多孔質体であることが好ましい。隔壁の厚さに特に制限はないが、隔壁が厚すぎると多孔質の隔壁を被処理流体が透過する際の圧力損失が大きくなりすぎ、隔壁が薄すぎるとフィルターとしての強度が不足し各々好ましくない。隔壁の厚さは、好ましくは３０〜２０００μｍ、さらに好ましくは４０〜１０００μｍ、最も好ましくは５０〜５００μｍの範囲である。
【００２４】
本発明において、ハニカムセグメントのセル密度（単位断面積当たりの流通孔の数）に特に制限はないが、セル密度が小さすぎると、フィルターとしての強度及び有効ＧＳＡ（幾何学的表面積）が不足し、セル密度が大きすぎると、被処理流体が流れる場合の圧力損失が大きくなる。セル密度は、好ましくは、６〜２０００セル／平方インチ（０．９〜３１１セル／ｃｍ2）、さらに好ましくは５０〜１０００セル／平方インチ（７．８〜１５５セル／ｃｍ2）、最も好ましくは１００〜４００セル／平方インチ（１５．５〜６２．０セル／ｃｍ2）の範囲である。また、流通孔の断面形状（セル形状）に特に制限はないが、製作上の観点から、三角形、四角形、六角形及びコルゲート形状のうちのいずれかであることが好ましい。
【００２５】
本発明において、ハニカムセグメントの大きさに制限はないが、各セグメントが大きすぎると、熱応力による破損の問題が生じ、小さすぎると各セグメントの製造や接合による一体化が煩雑となり好ましくない。好ましいハニカムセグメントの大きさは、断面積が９００ｍｍ2〜１００００ｍｍ2、さらに好ましくは９００ｍｍ2〜５０００ｍｍ2、最も好ましくは９００ｍｍ2〜３６００ｍｍ2であり、ハニカムフィルターの７０容量％以上が、この大きさのハニカムセグメントから構成されていることが好ましい。ハニカムセグメントの形状に特に制限はないが、例えば図１（ａ）に示すように断面形状が四角形状、即ちハニカムセグメントが四角柱状であるものを基本形状とし、図１（ｂ）、（ｃ）に示すように一体化した場合のハニカムフィルターの形状に合わせて外周側のハニカムセグメントの形状を適宜選択することができる。
【００２６】
本発明のハニカムフィルターの断面形状は特に制限はなく、例えば図２に示すような円形状の他、楕円形状、レーストラック形状、長円形状、三角、略三角、四角、略四角形状などの多角形状や異形形状とすることができる。また、ハニカムフィルター全体の熱伝導率に特に制限はないが、熱伝導率が高すぎると本発明のハニカムフィルターであっても放熱が大きすぎて、再生時に十分に温度が上昇せず再生効率が低下するため好ましくない。また、熱伝導率が低すぎると放熱が少なすぎるために温度上昇が大きすぎて好ましくない。４０℃における熱伝導率は好ましくは、１０〜６０Ｗ／ｍＫ、さらに好ましくは１５〜５５Ｗ／ｍＫ、最も好ましくは２０〜５０Ｗ／ｍＫである。
【００２７】
本発明におけるハニカムセグメント１２は、特にＤＰＦとして用いる場合には、図３に示すように、所定の流通孔３ａの開口部が一の端面４６において封止され、残余の流通孔３ｂの開口部が他の端面４８において封止されていることが好ましい。特に、図３に示すように、端面４６及び４８が市松模様状を呈するように、隣接する流通孔３が互いに反対側となる一方の端部で封止されていることが好ましい。この様に封止することにより、例えば一の端面４６から流入した被処理流体は隔壁２を通って、他の端面４８から流出し、被処理流体が隔壁２を通る際に隔壁２がフィルターの役目をはたし、目的物を除去することができる。
【００２８】
封止に用いる材料としては、上述のハニカムセグメントに好適に用いることができるセラミックス又は金属として挙げたものの中から選択された１種又は２種以上の材料を好適に用いることができる。
【００２９】
本発明のハニカムフィルターを、触媒担体として内燃機関等の熱機関若しくはボイラー等の燃焼装置の排気ガスの浄化、又は液体燃料若しくは気体燃料の改質に用いようとする場合、本発明のハニカムフィルターに触媒、例えば触媒能を有する金属を担持させることが好ましい。触媒能を有する金属の代表的なものとしては、Ｐｔ、Ｐｄ、Ｒｈが挙げられ、これらのうちの少なくとも１種をハニカムフィルターに担持させることが好ましい。
【００３０】
つぎに本発明のハニカムフィルターの製造方法を説明する。
ハニカムフィルターの原料粉末として、前述の好適な材料、例えば炭化珪素粉末を使用し、これにバインダー、例えばメチルセルロース及びヒドロキシプロポキシルメチルセルロースを添加し、さらに界面活性剤及び水を添加し、可塑性の坏土を作製する。この坏土を押出成形することにより、所定の形状を有するハニカムセグメントを得る。
これを、例えばマイクロ波及び熱風で乾燥後、端面が市松模様状を呈するように、隣接する流通孔３が互いに反対側となる一方の端部でハニカムフィルターの製造に用いた材料と同様の材料で封止し、さらに乾燥した後、例えばＮ2雰囲気中で加熱脱脂し、その後Ａｒ等の不活性雰囲気中で焼成することにより所定の熱伝導率κｓのハニカムセグメントを得る。得られたセグメントを、例えば、造孔剤、金属繊維などの金属、高比重材等を含むセラミックセメント等の接合材原料を用いて接合した後、２００℃で乾燥硬化し、ハニカムフィルターを得ることができる。
【００３１】
この様にして製造されたハニカムフィルターに触媒を担持させる方法は、当業者が通常行う方法でよく、例えば触媒スラリーをウォッシュコートして乾燥、焼成することにより触媒を担持させることができる。また、ハニカムセグメントに触媒を担持させてから接合し、ハニカムフィルターとしても良く、ハニカムフィルターとしてから触媒を担持させても良い。
【００３２】
【実施例】
以下、本発明を実施例に基づいてさらに詳細に説明するが、本発明はこれらの実施例に限定されるものではない。
【００３３】
（ハニカムセグメントの作製）
原料として、ＳｉＣ粉及び金属Ｓｉ粉、及び造孔材としてポリメタクリル酸メチルを表１に示す質量割合で混合し、これにメチルセルロース及びヒドロキシプロポキシルメチルセルロース、界面活性剤及び水を添加して、可塑性の坏土を作製した。この坏土を押出成形し、マイクロ波及び熱風で乾燥して隔壁の厚さが３８０μｍ、セル密度が約３１．０セル／ｃｍ2（２００セル／平方インチ）、断面が一辺３５ｍｍの正方形、長さが１５２ｍｍのハニカムセグメントを得た。これを、端面が市松模様状を呈するように、隣接する前記流通孔が互いに反対側となる一方の端部でハニカムフィルターの製造に用いた材料と同様の材料で封止して、乾燥させた後、大気雰囲気中約４００℃で脱脂し、その後Ａｒ不活性雰囲気中で約１４５０℃で焼成して、Ｓｉ結合ＳｉＣのハニカムフィルターのセグメントＡ及びＢを得た。
【００３４】
ハニカムセグメントＡ及びＢの気孔率、４点曲げ強度、ヤング率及び熱伝導率を測定し、その結果も表１に示した。気孔率はアルキメデス法にて測定した。また、熱伝導率はＪＩＳ  Ｒ１６１１に記載の方法に準拠してレーザーフラッシュ法にて測定した。４点曲げ強度は及びヤング率は、ＪＩＳ  Ｒ１６０１に準拠した方法にて測定した。
【００３５】
【表１】
0004246425.tif 000002
【００３６】
（接合材原料の調製）
表２に示す組成で、平均径１００μｍのアルミノシリケート質繊維、平均径１００μｍの炭化珪素粉体、珪酸ジルコニウム、無機バインダーとしてコロイダルシリカ４０質量％水溶液及び粘土を混合、水を加えてミキサーを用いて３０分間混練を行い、接合材原料１〜５を調製した。ここで接合材原料２、３は造孔材として発泡樹脂を、接合材原料４では金属繊維として長さ１ｍｍのＣｕ繊維を添加したものである。また炭化珪素にかえて珪酸ジルコニウムを用いたものを接合材原料６、アルミノシリケート質繊維及び炭化珪素にかえて、珪酸ジルコニウム及びコロイダルシリカを用いて調製したものを接合材原料７とした。接合材原料１〜７を２００℃で乾燥硬化させて、各々接合材１〜７とした後の熱伝導率、密度及び熱容量を測定し、その結果を表３に示した。熱伝導率はＪＩＳ  Ｒ１６１１に記載の方法に準拠してレーザーフラッシュ法にて測定した。熱容量はＪＩＳ  Ｒ１６１１に準拠してレーザーフラッシュ法にて比熱容量を測定、さらにアルキメデス法によって密度を測定し、両者の積を熱容量として求めた。
【００３７】
【表２】
0004246425.tif 000003
【００３８】
【表３】
0004246425.tif 000004
【００３９】
（実施例１〜５及び比較例１〜３）
上記の操作により得られたハニカムセグメントＡ、Ｂ及び接合材原料１〜７を表４に示す組み合わせで用い、ハニカムセグメントを接合して２００℃で乾燥硬化させた後、切削により、図４に示す、直径１４４ｍｍ、長さ１５２ｍｍのＤＰＦ用の円柱状のハニカムフィルターを得た。作製したハニカムフィルターを、直噴式３リットルディーゼルエンジンの排気管に接続し、３０ｐｐｍのローディア社製Ｃｅ燃料添加剤を含有する軽油を用いてエンジンを運転し、規定量のスート（スス）をフィルターに溜めた後、続けてプロパンガスバーナーにてハニカムフィルターを６００℃に昇温させ、バイパスバルブの切り替えによりハニカムフィルター内を１８％の酸素濃度としスートを再生した。スートの量を４ｇ／リットルから２ｇ／リットルずつ増やしていき、顕微鏡観察においてフィルター端面にクラックが認められた時点の捕集堆積スート量を限界スート量とし、その結果を表４に示した。表４に示すように、実施例１〜５で得られたハニカムフィルターは、本発明のκｓ／κａ値及びＨａ値を示すものであり、本発明の範囲外のκｓ／κａ値及びＨａ値を示す比較例１〜３で得られたハニカムフィルターに比べて、限界スート量の値が大きく耐久性において明らかに優れていることがわかる。
【００４０】
【表４】
0004246425.tif 000005
【００４１】
（実施例６、７）
図５に示すように、接合材８Ａ（中心を通る十字状の接合材の部分）と接合材８Ｂ（周辺部）の接合材を表５に示すような組み合わせの接合材とした以外は実施例１と同様の方法で、ハニカムフィルターを作成し、実施例１と同様の方法で限界スート堆積量を測定した。結果は、表５に示すように、周辺部に熱伝導率、熱容量の値の小さい接合材を用いることにより、温度分布がより生じにくい方向になり、接合材として１種類の接合材のみを用いた実施例１、３と比較して限界スート量が１ランク上がり、さらに耐久性が増した。
【００４２】
【表５】
0004246425.tif 000006
【００４３】
【発明の効果】
以上述べてきたように本発明のハニカムフィルターは、接合材の熱伝導率κａに対する前記ハニカムセグメントの熱伝導率κｓの比、κｓ／κａが５〜３００の範囲内であって、かつ前記接合材の密度ρａが０．１〜４ｇ／ｃｃの範囲にあるので、良好な耐久性を示した。なお、本発明のハニカムフィルターはＤＰＦに特に好適に用いられるが、本発明の効果は、フィルターの過度の温度上昇を抑え、フィルター内の温度分布を均一にすることにあり、その用途はＤＰＦだけには限られない。
【図面の簡単な説明】
【図１】  （ａ）は本発明に係るハニカムセグメントの一形態を示す模式的な斜視図、（ｂ）は、本発明のフィルターの一形態を示す模式的な斜視図、（ｃ）は本発明のハニカムフィルターの一形態を示す模式的な平面図である。
【図２】  本発明のハニカムフィルターの別の形態を示す模式的な平面図である。
【図３】  本発明に係るハニカムセグメントの別の実施形態を示す模式的な斜視図である。
【図４】  実施例１〜５において作成された本発明のハニカムフィルターを示す模式的な平面図である。
【図５】  実施例６、７において作成された本発明のハニカムフィルターを示す模式的な平面図である。
【図６】  従来のハニカムフィルターを示す模式的な斜視図である。
【符号の説明】
１…ハニカムフィルター、２…隔壁、３、３ａ、３ｂ…流通孔、７…外周壁、８、８Ａ、８Ｂ…接合材、１２…ハニカムセグメント、４２…流入口側端面、４４…流出口側端面、４６、４８…端面。
【図１】
0004246425.tif 000007
【図２】
0004246425.tif 000008
【図３】
0004246425.tif 000009
【図４】
0004246425.tif 000010
【図５】
0004246425.tif 000011
【図６】
0004246425.tif 000012